(57)【要約】【課題】ポリ塩化ビニルに対する印字適性（耐擦過性、アルコール拭き取り耐性）を有し出射安定性、保存安定性に優れ、臭気の問題が無く使用できるとともに、プリンタのプリント速度高速化のための速乾性にもすぐれた非水系インクジェットインクとそれを用いたインクジェット記録方法を提供する。【解決手段】少なくとも顔料、定着樹脂、有機溶剤、及び、オキセタン化合物を含有する副溶剤から成ることを特徴とする非水系インクジェットインク及びインクジェット記録方法。【選択図】なし【特許請求の範囲】
【請求項１】
少なくとも顔料、定着樹脂、有機溶剤、及び、オキセタン化合物を含有する副溶剤から成ることを特徴とする非水系インクジェットインク。
【請求項２】
前記定着樹脂が塩化ビニル系樹脂であることを特徴とする請求項１に記載の非水系インクジェットインク。
【請求項３】
前記有機溶剤が下記一般式（１）又は（２）で表される化合物から選ばれる１種類以上の化合物からなる有機溶剤であり、前記副溶剤がオキセタン化合物、またはオキセタン化合物と非プロトン性複素環式極性溶剤の混合物からなる化合物であり、かつ該有機溶剤の含有量が６０質量％以上、９０質量％以下であり、該副溶剤の含有量が１．５質量％以上、２５質量％以下であることを特徴とする請求項１または２に記載の非水系インクジェットインク。
【化１】
2010053277.tif 000007
〔式中、Ｒ１はメチル基、エチル基またはプロピル基を表し、Ｒ２はメチル基またはエチル基を表し、ＯＸ１はオキシエチレン基またはオキシプロピレン基を表す。〕
【化２】
2010053277.tif 000008
〔式中、Ｒ３はメチル基またはエチル基を表し、Ｒ４はメチル基またはエチル基を表し、ＯＸ２はオキシエチレン基またはオキシプロピレン基を表す。〕
【請求項４】
請求項１〜３のいずれか１項に記載の非水系インクジェットインクを用いて、記録媒体としてポリ塩化ビニルに記録することを特徴とするインクジェット記録方法。
【発明の詳細な説明】
【技術分野】
【０００１】
本発明は、新規の非水系インクジェットインク及びインクジェット記録方法に関するものである。
【背景技術】
【０００２】
近年、インクジェット記録方式は、簡便でかつ安価に画像を作製できるため、写真、各種印刷、マーキング、カラーフィルター等の特殊印刷など、様々な印刷分野に応用されてきている。
【０００３】
この様なインクジェット記録方式で用いられるインクジェットインクとしては、水を主溶剤とする水性インク、室温では揮発しない不揮発性の溶剤を主とし、実質的に水を含まない油性インク、室温で揮発する溶剤を主とし、実質的に水を含まない非水系インク、室温では固体のインクを加熱溶融して印字するホットメルトインク、印字後、光等の活性光線により硬化する活性光線硬化性インク等、複数のインクジェットインクがあり、用途に応じて使い分けられている。
【０００４】
一方、長期の耐候性が求められる屋外掲示物や曲面を有する物体への密着性が求められる印字物等には、記録媒体としてポリ塩化ビニルやポリエチレンなどのプラスチック製の記録媒体が用いられ、特に広い用途で軟質ポリ塩化ビニル製の記録媒体が使用されている。軟質ポリ塩化ビニルに印刷する方法は多数あるが、版作製の必要がなく、仕上がりまでの時間が短く、少量多品種の生産に適する方法として、インクジェット記録方法がある。
【０００５】
軟質ポリ塩化ビニルに対してインクジェット記録を行う際、用いるインクジェットインクとしては、従来、シクロヘキサノン等を多く含有する非水系インクが用いられており、例えば、シクロヘキサノンを含有したインクジェットインクが開示されている（例えば、特許文献１参照）。このシクロヘキサノンは、軟質ポリ塩化ビニルに対する溶解能が高く、インクジェットインク中の顔料が軟質ポリ塩化ビニル中に入り込むため、良好な耐擦過性、光沢性が得られる。しかし、シクロヘキサノンは第２種有機溶剤の指定を受けており、安全性に問題があるだけでなく、シクロヘキサノンを含有するインクジェットインクを取り扱う際には、局所排気装置が必要となる欠点があった。
【０００６】
これに対し、最近では第２種有機溶剤に非該当である非水系インクが開発、販売されている。例えば、第２種有機溶剤に非該当であるポリアルキレングリコール系溶剤と、ポリ塩化ビニルを溶解する溶媒として、同じく第２種有機溶剤に非該当であるＮ−メチル−２−ピロリドン、ラクトン系化合物等の非プロトン性複素環式有機溶剤を副溶剤として併用する非水系インクが開示されている（例えば、特許文献２、３、４、５参照）。また、耐擦過性等の画像堅牢性を向上させる目的で、塩化ビニル−酢酸ビニル共重合体やアクリルなどの定着樹脂を添加した非水系インクが開示されており、ポリ塩化ビニルシートに最も定着性のよい樹脂は塩化ビニル系樹脂である（例えば、特許文献６、７参照）。これらの構成により、臭気をある程度抑制でき、ポリ塩化ビニルに対する耐擦過性をある程度備えた画像を形成できるインクジェットインクを得ることができてきている。しかしながら、これら塩化ビニルを定着樹脂として含有する非水系インクは、インク保存時にインクが褐色に着色したり、あるいはインクの粘度が上昇し、印字できなくなるなどインクの保存性が悪くることがあるといった課題があることが判明した。またこれらインクジェットインクを長期間にわたり使用した場合、インクジェットヘッドの動作異常を引き起こし、次第に正常な画像形成ができなくなるという課題もあることが判明した。従って、安全性、臭気の問題が無く、ポリ塩化ビニルに印刷した際に十分な適性を有し、長期にわたって安定に使用できる非水系インクジェットインクは、未だ得られていないのが現状である。
【特許文献１】特表２００２−５２６６３１号公報
【特許文献２】特開２００５−１５６７２号公報
【特許文献３】特開２００５−６０７１６号公報
【特許文献４】特開２００７−１４６００５号公報
【特許文献５】特開２００８−１０１１８５号公報
【特許文献６】特開２００５−２３２９８号公報
【特許文献７】特開２００５−２００４６９号公報
【発明の開示】
【発明が解決しようとする課題】
【０００７】
本発明は、上記課題に鑑みなされたものであり、その目的は、ポリ塩化ビニル等のプラスチック製の記録媒体に対する印字適性（耐擦過性、アルコール拭き取り耐性）を有し、インクの安全性、保存性に優れ、臭気の問題が無く、プリント時の出射安定性、乾燥性に優れた非水系インクジェットインクとそれを用いたインクジェット記録方法を提供することにある。
【課題を解決するための手段】
【０００８】
本発明の上記目的は、以下の構成により達成することができる。
【０００９】
１．少なくとも顔料、定着樹脂、有機溶剤、及び、オキセタン化合物を含有する副溶剤から成ることを特徴とする非水系インクジェットインク。
【００１０】
２．前記定着樹脂が塩化ビニル系樹脂であることを特徴とする前記１に記載の非水系インクジェットインク。
【００１１】
３．前記有機溶剤が下記一般式（１）又は（２）で表される化合物から選ばれる１種類以上の化合物からなる有機溶剤であり、前記副溶剤がオキセタン化合物、またはオキセタン化合物と非プロトン性複素環式極性溶剤の混合物からなる化合物であり、かつ該有機溶剤の含有量が６０質量％以上、９０質量％以下であり、該副溶剤の含有量が１．５質量％以上、２５質量％以下であることを特徴とする前記１または２に記載の非水系インクジェットインク。
【００１２】
【化１】
2010053277.tif 000002
【００１３】
〔式中、Ｒ１はメチル基、エチル基またはプロピル基を表し、Ｒ２はメチル基またはエチル基を表し、ＯＸ１はオキシエチレン基またはオキシプロピレン基を表す。〕
【００１４】
【化２】
2010053277.tif 000003
【００１５】
〔式中、Ｒ３はメチル基またはエチル基を表し、Ｒ４はメチル基またはエチル基を表し、ＯＸ２はオキシエチレン基またはオキシプロピレン基を表す。〕
４．前記１〜３のいずれか１項に記載の非水系インクジェットインクを用いて、記録媒体としてポリ塩化ビニルに記録することを特徴とするインクジェット記録方法。
【発明の効果】
【００１６】
本発明により、ポリ塩化ビニル等のプラスチック製の記録媒体に対する印字適性（耐擦過性、アルコール拭き取り耐性）を有し、インクの安全性、保存性に優れ、臭気の問題が無く、プリント時の出射安定性、乾燥性に優れた非水系インクジェットインクとそれを用いたインクジェット記録方法を提供することができた。
【発明を実施するための最良の形態】
【００１７】
以下、本発明を実施するための最良の形態について詳細に説明する。
【００１８】
本発明者らは、上記課題に鑑み非水系インクジェットインク（以下、単にインクジェットインクあるいはインクともいう）について様々な検討を行った結果、少なくとも顔料、定着樹脂および有機溶剤を含有する非水系インクジェットインクにおいて、オキセタン化合物を含有することを特徴とする非水系インクジェットインクにより、ポリ塩化ビニルなどのプラスチック製の記録媒体に対する印字適性（速乾性、耐擦過性）と長期の印字安定性を両立し、安全性に優れ、臭気の問題が無い非水系インクジェットインクを実現できることを見出した。
【００１９】
以下、本発明の非水系インクジェットインクの構成について、具体的に説明する。
【００２０】
〔オキセタン化合物〕
本発明の非水系インクジェットインクは、オキセタン化合物を含有することを特徴の１つとする。本発明に用いられるオキセタン化合物は、分子内に１以上のオキセタン環を有する化合物であり、エポキシ化合物と共に、活性光線硬化性インクジェットインクに用いられている化合物であり、エポキシ化合物に比べて低臭気であり、安全性にも優れていることも特徴の１つである。
【００２１】
オキセタン環を有する化合物としては、特開２００１−２２０５２６号、同２００１−３１０９３７号、同２００３−３４１２１７号、同２００８−７５０１９号公報に紹介されているような、活性光線硬化性インクジェットインクに用いられている公知のあらゆるオキセタン化合物を使用できる。
【００２２】
具体的には、３−エチル−３−ヒドロキシメチルオキセタン（ＯＸＴ−１０１：東亞合成（株）製）、３−エチル−３−フェノキシメチルオキセタン（ＯＸＴ−２１１：東亞合成（株）製）、３−エチル−３−（２−エチルヘキシロキシメチル）オキセタン（ＯＸＴ−２１２：東亞合成（株）製）、３−エチル−３−シクロヘキシロキシメチルオキセタン（ＯＸＴ−２１３：東亞合成（株）製）、１，４−ビス［（３−エチル−３−オキセタニルメトキシ）メチル］ベンゼン（ＯＸＴ−１２１：東亞合成（株））、ビス（３−エチル−３−オキセタニルメチル）エーテル（ＯＸＴ−２２１：東亞合成（株））等を好ましく用いることができる。
【００２３】
本発明に用いられるオキセタン化合物は、比較的低分子量であり、粘度も低く、非水系インクジェットインクの粘度の上昇を抑えられるだけでなく、ポリ塩化ビニルを溶解する溶剤としての役割も果たすことが確認され、ポリ塩化ビニルを溶解する溶剤より低臭気であることから、低臭気で印字適性（速乾性、耐擦過性）に優れた非水系インクジェットインクが得られることが判った。
【００２４】
さらに、定着樹脂の溶解性が高い事も判り、特に、定着樹脂に塩化ビニル系樹脂を用いた際には、塩化ビニル系樹脂の脱塩酸反応によるインク保存性の劣化（顔料分散の不安定化、粘度上昇）を抑制できることが判った。
【００２５】
オキセタン化合物の添加量としては、０．１〜２５質量％添加することが好ましく、ポリ塩化ビニルを溶解する溶剤との合計量が１．５〜２５質量％にすることが好ましい。
【００２６】
〔定着樹脂〕
次に、本発明に係る定着樹脂について説明する。
【００２７】
本発明のインクジェットインクでは、ポリ塩化ビニル等のプラスチック製の記録媒体に記録した際の定着性を向上させるために、様々な定着樹脂（以下、単に樹脂ともいう）が添加される。
【００２８】
添加する樹脂としては、アクリル系樹脂、ポリエステル系樹脂、ポリウレタン系樹脂、塩化ビニル系樹脂、塩化ビニル−酢酸ビニル共重合樹脂等が挙げられる。
【００２９】
具体的には、ジョンクリル（ジョンソンポリマー社製）、エスレックＰ（積水化学社製）等のアクリル系樹脂、エリーテル（ユニチカ社製）、バイロン（東洋紡社製）等のポリエステル系樹脂、バイロンＵＲ（東洋紡社製）、ＮＴ−ハイラミック（大日精化社製）、クリスボン（大日本インキ化学工業社製）、ニッポラン（日本ポリウレタン社製）等のポリウレタン樹脂、ＳＯＬＢＩＮ（日信化学工業社製）、ビニブラン（日信化学工業社製）、サランラテックス（旭化成ケミカルズ社製）、スミエリート（住友化学社製）、セキスイＰＶＣ（積水化学社製）、ＵＣＡＲ（ダウケミカル社製）等の塩化ビニル系樹脂が挙げられる。
【００３０】
定着樹脂は、印字後に記録媒体に対して顔料などの色材を接着するバインダーの作用をするが、定着樹脂は分子量が大きいほど接着性、耐久性が良くなる。また、分子量が小さいほどインクの粘度が低くなるが、粘度が低い方が印字時のインクの出射に必要なエネルギーが低くなり、インクジェットヘッドに負荷がかからず、安定に出射しやすくなる。したがって数平均分子量で１００００以上であると印字後の定着性が十分に発揮され、３００００以下であればインクの出射に負荷がかからず好ましい。
【００３１】
特に好ましい定着樹脂は、数平均分子量が１００００〜３００００の範囲であり、組成としては、塩化ビニル−酢酸ビニル共重合物、塩化ビニル−酢酸ビニル−無水マレイン酸共重合物、塩化ビニル−酢酸ビニル−ビニルアルコール共重合物及び塩化ビニル−酢酸ビニル−ヒドロキシアルキルアクリレート共重合物から選ばれる少なくとも１種の樹脂であり、塩化ビニル−酢酸ビニル共重合物と塩化ビニル−酢酸ビニル−無水マレイン酸共重合物を混合して用いても良く、更にはこれら塩化ビニル−酢酸ビニル共重合物や塩化ビニル−酢酸ビニル−無水マレイン酸共重合物などと、アクリル系樹脂、ポリエステル系樹脂、ポリウレタン系樹脂などを混合して用いても良い。
【００３２】
上記の塩化ビニル系樹脂を定着樹脂として含有する非水系インクジェットインクは、インク中に含有する塩化ビニル樹脂が光や熱により脱塩酸反応を起こして分解し、塩酸を発生する。この発生した塩酸によって、インクに含有される顔料の分散安定性が劣化し、その結果、インクの粘度が上昇して正常な画像形成ができなくなったり、インクに含有される塩化ビニル樹脂が分解することにより着色するなど、インクの長期間にわたる保存安定性が劣化するという課題があることが判明した。
【００３３】
一般に、ポリ塩化ビニルおよびその共重合体は、ポリマー単体の場合は１５０℃以上に加熱されると徐々に脱塩酸反応を起こして分解することが知られているが、室温から１００℃未満では強烈な光が当たるなどの特殊な条件以外では分解しにくいことが知られているが、本発明者らが検討を行った結果、室温から１００℃未満では起こりにくい脱塩酸反応が、非水系インクジェットインク中に含有されるポリ塩化ビニルおよびその共重合体おいては１００℃未満でも比較的容易に脱塩酸反応が起こり、塩酸の発生とポリマーの着色が生じることが判明した。
【００３４】
前述したオキセタン化合物は、この塩酸の発生によるインク保存性の悪化を起こさなくする作用があり、本発明のインクにこれらの定着樹脂を添加することにより、出射安定性と耐擦過性やアルコール拭き取り耐性をバランスよく向上させることができる。
【００３５】
本発明でいうアルコール拭き取り耐性とは、エタノールまたはエタノール・水混合溶媒で画像表面を拭き取った際に画像剥離等の乱れに対する耐性であり、屋外用途のポスター等で、画像表面の汚れをアルコールで拭き取ることに対するユーザーニーズである。
【００３６】
本発明に係る定着樹脂の合成法としては、懸濁重合法、乳化重合法、溶液重合法など、特に制約はなく適用することができるが、その中でも、溶液重合法が好ましい。
【００３７】
溶液重合法とは、ビニル基をもつモノマーのラジカル重合を行う際に用いられる方法の一つで、生成するポリマーが可溶な溶媒にモノマーおよび開始剤を溶解させて、加熱して重合を行う方法である。
【００３８】
溶液重合法により合成された定着樹脂は、比較的高分子量であっても溶解性が高く、インク中により多くの樹脂を含有させることができるため、耐擦過性を向上させることができる。
【００３９】
本発明のインクにおける定着樹脂の含有量は、１〜１０質量％であることが好ましい。含有量を１質量％以上とすることで、ポリ塩化ビニルに記録した時の画像耐候性が高められ、１０質量％以下とすることでインクジェットヘッドからのインク吐出性が安定しやすくなり、より好ましい含有量の範囲は３〜７質量％の範囲である。
【００４０】
〔有機溶剤〕
本発明のインクジェットインクには、非水系溶媒を含有することができるが、本発明の有機溶剤が好ましい。本発明の有機溶剤は、前記一般式（１）及び（２）で表される化合物群から選ばれる１種類以上からなる有機溶剤である。
【００４１】
前記一般式（１）において、Ｒ１、Ｒ２はそれぞれメチル基、エチル基またはプロピル基を表し、ＯＸ１はオキシエチレン基またはオキシプロピレン基を表す。
【００４２】
また、前記一般式（２）において、Ｒ３、Ｒ４はそれぞれメチル基またはエチル基を表し、ＯＸ２はオキシエチレン基またはオキシプロピレン基を表す。
【００４３】
本発明に係る一般式（１）及び（２）で表される具体的な化合物としては、例えば、ジエチレングリコールジメチルエーテル、ジエチレングリコールジエチルエーテル、ジエチレングリコールエチルメチルエーテル、ジエチレングリコールイソプロピルメチルエーテル、ジプロピレングリコールジメチルエーテル、ジプロピレングリコールジエチルエーテル、エチレングリコールジアセテート、プロピレングリコールジアセテート等が挙げられる。
【００４４】
これらの中でも、本発明の有機溶剤の成分として、ジエチレングリコールジエチルエーテル、ジプロピレングリコールジメチルエーテル、ジエチレングリコールイソプロピルメチルエーテル、エチレングリコールジアセテート及びプロピレングリコールジアセテートから選ばれる少なくとも１種であることが好ましく、ポリ塩化ビニルに印字した時のインクの速乾性をより向上させることができる。その中でも、特に好ましい有機溶剤としては、ジエチレングリコールジエチルエーテルとエチレングリコールジアセテートを少なくとも１：１〜１０：１の比で含有するものである。
【００４５】
インクジェットインク中の本発明の有機溶剤の含有量は、６０質量％以上、９０質量％以下であることが好ましく、このような溶媒構成にすることにより、ポリ塩化ビニル印字時の速乾性、出射安定性が良好となるのに加え、インクの臭気をより少ないものとすることができる。
【００４６】
〔副溶剤〕
次に、本発明の副溶剤であるポリ塩化ビニルを溶解する溶剤について説明する。本発明の副溶剤は、オキセタン化合物、またはオキセタン化合物と非プロトン性複素環式極性溶剤の混合物からなる化合物である。副溶剤の役割は、その溶解性の高さから、印字部分の記録媒体の表面を溶解させるものであり、それによってインクジェットインク中の顔料が記録媒体中にいくらか入り込むため、良好な耐擦過性が得られると共に、インク中の定着樹脂を溶解させる働きがある。
【００４７】
このような特性を備えた溶剤として、前述した参考文献２〜５に記載されている非プロトン性極性溶剤が使用できる。非プロトン性極性溶剤とは、水素イオンを生じたり受け取ったりしない溶剤であり、特に、複素環式構造の物が好ましい。
【００４８】
非プロトン性複素環式極性溶剤としては、例えば、１，３−ジメチル−２−イミダゾリジノン、Ｎ−メチル−２−ピロリドン、２−ピロリドン、Ｎ−エチル−２−ピロリドン、炭酸プロピレン、γ−ブチロラクトンおよびスルホラン等からなる群より選ばれた少なくとも１種があげられ、特に、γ−ブチロラクトン、２−ピロリドンまたはスルホランが、臭気、安全性の観点からも好ましい。
【００４９】
本発明の副溶剤の含有量は、１．５質量％以上、２５質量％以下含有することが好ましく、更に好ましくは３質量％以上、１５質量％以下である。副溶剤の含有量が１．５質量％以上であれば、ポリ塩化ビニルに対する耐擦過性が十分となり、また、２５質量％以下であれば、長期の使用によりインクジェットヘッドの異常の発生を防止することができる。
【００５０】
〔その他の溶媒〕
本発明のインクジェットインクにおいては、本発明に係る有機溶剤、副溶剤の他に、本発明の目的効果を損なわない範囲で、従来公知の溶媒を含有しても良く、そのような溶媒としては、例えば、ジエチレングリコールモノエチルエーテル、トリエチレングリコールモノメチルエーテル、ジプロピレングリコールモノメチルエーテル、トリプロピレングリコールモノメチルエーテル等のアルキレングリコールモノアルキルエーテル類、エチレングリコールジブチルエーテル、テトラエチレングリコールジメチルエーテル等のアルキレングリコールジアルキルエーテル類、エチレングリコールモノブチルエーテルアセテート等のアルキレングリコールモノアルキルエーテルアセテート類が挙げられる。
【００５１】
〔顔料〕
次に、本発明に係る顔料について説明する。
【００５２】
本発明の非水系インクジェットインクにおいては、色材として顔料を使用することにより、ポリ塩化ビニル等のプラスチック製の記録媒体に記録した記録物の耐候性を高めることができる。
【００５３】
本発明において使用できる顔料としては、従来公知のものを特に制限なく使用でき、例えば、不溶性顔料、レーキ顔料等の有機顔料及び、カーボンブラック等の無機顔料を好ましく用いることができる。
【００５４】
不溶性顔料としては、特に限定するものではないが、例えば、アゾ、アゾメチン、メチン、ジフェニルメタン、トリフェニルメタン、キナクリドン、アントラキノン、ペリレン、インジゴ、キノフタロン、イソインドリノン、イソインドリン、アジン、オキサジン、チアジン、ジオキサジン、チアゾール、フタロシアニン、ジケトピロロピロール等が好ましい。
【００５５】
好ましく用いることのできる具体的顔料としては、以下の顔料が挙げられる。
【００５６】
マゼンタまたはレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１２、Ｃ．Ｉ．ピグメントレッド１５、Ｃ．Ｉ．ピグメントレッド１６、Ｃ．Ｉ．ピグメントレッド４８（Ｃａ）、Ｃ．Ｉ．ピグメントレッド４８（Ｍｎ）、Ｃ．Ｉ．ピグメントレッド４８：１、Ｃ．Ｉ．ピグメントレッド５３：１、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７７、Ｃ．Ｉ．ピグメントレッド１７８、Ｃ．Ｉ．ピグメントレッド１８４、Ｃ．Ｉ．ピグメントレッド２０２、Ｃ．Ｉ．ピグメントレッド２０９、Ｃ．Ｉ．ピグメントレッド２２２、Ｃ．Ｉ．ピグメントレッド２５４、Ｃ．Ｉ．ピグメントバイオレット１９等が挙げられる。
【００５７】
オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１５：３、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３０、Ｃ．Ｉ．ピグメントイエロー１３８、Ｃ．Ｉ．ピグメントイエロー１４７、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１８０、Ｃ．Ｉ．ピグメントイエロー１８５、Ｃ．Ｉ．ピグメントイエロー２１３、Ｃ．Ｉ．ピグメントイエロー２１４等が挙げられる。
【００５８】
グリーンまたはシアン用の顔料としては、例えば、Ｃ．Ｉ．ピグメントブルー１、Ｃ．Ｉ．ピグメントブルー２、Ｃ．Ｉ．ピグメントブルー３、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１６、Ｃ．Ｉ．ピグメントブルー２２、Ｃ．Ｉ．ピグメントブルー６０、Ｃ．Ｉ．ピグメントグリーン７等が挙げられる。
【００５９】
上記の他に、レッド、グリーン、ブルー、中間色が必要とされる場合には以下の顔料を単独あるいは併用して用いることが好ましく、例えば
Ｃ．Ｉ．Ｐｉｇｍｅｎｔ  Ｒｅｄ２０９、２２４、１７７、１９４；
Ｃ．Ｉ．Ｐｉｇｍｅｎｔ  Ｏｒａｎｇｅ４３；
Ｃ．Ｉ．Ｖａｔ  Ｖｉｏｌｅｔ３；
Ｃ．Ｉ．Ｐｉｇｍｅｎｔ  Ｖｉｏｌｅｔ１９、２３、３７；
Ｃ．Ｉ．Ｐｉｇｍｅｎｔ  Ｇｒｅｅｎ３６、７；
Ｃ．Ｉ．Ｐｉｇｍｅｎｔ  Ｂｌｕｅ１５：６；
等が用いられる。
【００６０】
また、ブラック用の顔料としては、例えば、Ｃ．Ｉ．ピグメントブラック１、Ｃ．Ｉ．ピグメントブラック６、Ｃ．Ｉ．ピグメントブラック７等が挙げられる。
【００６１】
本発明のインクにおけるこれら顔料の含有量は、２〜１０質量％とすることが好ましい。また、画像粒状感を低減するため淡色インクを用いることがあるが、その際は、濃色インクに対して顔料の含有量を１／５〜１／２とすることが好ましい。
【００６２】
本発明に係る顔料は、分散剤及びその他所望する諸目的に応じて必要な添加物と共に分散機により分散して用いることが好ましい。分散機としては、従来公知の分散装置、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等を用いることができる。
【００６３】
本発明のインクに使用する顔料分散体の平均粒径は、１０ｎｍ以上、２００ｎｍ以下であることが好ましく、５０ｎｍ以上、１５０ｎｍ以下がより好ましい。平均粒径を１０ｎｍ以上とすることにより顔料粒子同士の凝集が生じにくくなり、平均粒径を２００ｎｍ以下とすることによって、長期間にわたり保存した際に顔料が沈降する現象を抑制しやすくなるため、平均粒径を前記の範囲とすることで保存安定性が良好なインクを得られやすくなる。
【００６４】
顔料分散体の粒径測定は、光散乱法、電気泳動法、レーザードップラー法等を用いた市販の粒径測定機器により求めることができる。また、透過型電子顕微鏡による粒子像撮影を少なくとも１００粒子以上に対して行い、この像をＩｍａｇｅ−Ｐｒｏ（メディアサイバネティクス製）等の画像解析ソフトを用いて統計的処理を行うことによっても求めることが可能である。
【００６５】
顔料分散剤としては、界面活性剤、高分子分散剤等が用いられるが、高分子分散剤が好ましい。高分子分散剤としては、（メタ）アクリル系樹脂、スチレン−（メタ）アクリル系樹脂、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリアリルアミンと遊離のカルボン酸を有するポリエステルとの縮合物または造塩物、ポリオキシエチレンアルキルリン酸エステル、ポリオキシエチレンノニルフェニルエーテル、ステアリルアミンアセテート、顔料誘導体等を挙げることができる。
【００６６】
具体的には、ジョンクリル（ジョンソンポリマー社製）、Ａｎｔｉ−Ｔｅｒｒａ−Ｕ（ＢＹＫ  Ｃｈｅｍｉｅ社製）、Ｄｉｓｐｅｒｂｙｋ（ＢＹＫ  Ｃｈｅｍｉｅ社製）、Ｅｆｋａ（Ｅｆｋａ  ＣＨＥＭＩＣＡＬＳ社製）、フローレン（共栄社化学社製）、ディスパロン（楠本化成社製）、アジスパー（味の素ファインテクノ社製）、デモール（花王社製）、ホモゲノール、エマルゲン（以上、花王社製）、ソルスパーズ（アビシア社製）、ニッコール（日光ケミカル社製）等が挙げられる。このなかでも、アジスパーＰＢ−８２１、ＰＢ−８２２（以上味の素ファインテクノ社製）が、本発明の実施形態としてより好ましい。
【００６７】
本発明のインクジェットインクにおける分散剤の含有量は、顔料に対して１０〜２００質量％であることが好ましい。１０質量％以上とすることで顔料分散の安定性が高められ、２００質量％以下とすることでインクジェットヘッドからのインク吐出性が安定しやすくなる。
【００６８】
〔その他の添加剤〕
本発明のインクジェットインクでは、上記説明した以外に、必要に応じて、出射安定性、プリントヘッドやインクカートリッジ適合性、保存安定性、画像保存性、その他の諸性能向上の目的に応じて、公知の各種添加剤、例えば、粘度調整剤、比抵抗調整剤、皮膜形成剤、紫外線吸収剤、酸化防止剤、退色防止剤、防ばい剤、防錆剤等を適宜選択して用いることができる。
【００６９】
〔インクジェット記録方法〕
本発明のインクジェットインクを吐出して画像形成を行う際に使用するインクジェットヘッドは、オンデマンド方式でもコンティニュアス方式でも構わない。又吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）等など何れの吐出方式を用いても構わない。
【００７０】
本発明のインクジェットインクを用いたインクジェット記録方法においては、例えば、インクジェットインクを装填したプリンター等により、デジタル信号に基づきインクジェットヘッドよりインクを吐出し記録媒体に付着させることで、インクジェット記録画像が得られる。記録媒体に付着させたインクを素早く確実に乾燥させるため、記録媒体の表面温度を高めて画像形成する方法が好ましい。
【００７１】
表面温度は、記録媒体の耐久性や、用いるインクの乾燥性に応じて調節するが、好ましくは４０〜１００℃である。特に、記録媒体としてポリ塩化ビニルを用いる場合、表面温度を高めることにより、記録媒体表面に対するインクの濡れ性が向上するため、表面温度を高めて記録することはより好ましい。
【００７２】
ポリ塩化ビニル製の記録媒体の銘柄によっても濡れ性やインク乾燥性に違いが生じることがあるので、各媒体の特性に応じて表面温度を調節しても良い。
【００７３】
記録媒体の表面温度を高めて記録を行う場合、インクジェット記録装置にヒーターを搭載させることが好ましく、記録媒体の搬送前、もしくは搬送時に加熱を行うことにより、インクジェット記録装置単体で記録媒体の表面温度を調節することが可能である。
【００７４】
〔記録媒体〕
本発明のインクジェット記録方法で用いる記録媒体としては、ポリ塩化ビニルを用いることを特徴とする。ポリ塩化ビニルからなる記録媒体の具体例としては、ＳＯＬ−３７１Ｇ、ＳＯＬ−３７３Ｍ、ＳＯＬ−４７０１（以上、ビッグテクノス株式会社製）、光沢塩ビ（株式会社システムグラフィ社製）、ＫＳＭ−ＶＳ、ＫＳＭ−ＶＳＴ、ＫＳＭ−ＶＴ（以上、株式会社きもと製）、Ｊ−ＣＡＬ−ＨＧＸ、Ｊ−ＣＡＬ−ＹＨＧ、Ｊ−ＣＡＬ−ＷＷＷＧ（以上、株式会社共ショウ大阪製）、ＢＵＳ  ＭＡＲＫ  Ｖ４００  Ｆ  ｖｉｎｙｌ、ＬＩＴＥｃａｌ  Ｖ−６００Ｆ  ｖｉｎｙｌ（以上、Ｆｌｅｘｃｏｎ社製）、ＦＲ２（Ｈａｎｗｈａ社製）ＬＬＢＡＵ１３７１３、ＬＬＳＰ２０１３３（以上、桜井株式会社製）、Ｐ−３７０Ｂ、Ｐ−４００Ｍ（以上、カンボウプラス株式会社製）、Ｓ０２Ｐ、Ｓ１２Ｐ、Ｓ１３Ｐ、Ｓ１４Ｐ、Ｓ２２Ｐ、Ｓ２４Ｐ、Ｓ３４Ｐ、Ｓ２７Ｐ（以上、Ｇｒａｆｉｔｙｐ社製）、Ｐ−２２３ＲＷ、Ｐ−２２４ＲＷ、Ｐ−２４９ＺＷ、Ｐ−２８４ＺＣ（以上、リンテック株式会社製）、ＬＫＧ−１９、ＬＰＡ−７０、ＬＰＥ−２４８、ＬＰＭ−４５、ＬＴＧ−１１、ＬＴＧ−２１（以上、株式会社新星社製）、ＭＰＩ３０２３（株式会社トーヨーコーポレーション社製）、ナポレオングロス  光沢塩ビ（株式会社二樹エレクトロニクス社製）、ＪＶ−６１０、Ｙ−１１４（以上、アイケーシー株式会社製）、ＮＩＪ−ＣＡＰＶＣ、ＮＩＪ−ＳＰＶＣＧＴ（以上、ニチエ株式会社製）、３１０１／Ｈ１２／Ｐ４、３１０４／Ｈ１２／Ｐ４、３１０４／Ｈ１２／Ｐ４Ｓ、９８００／Ｈ１２／Ｐ４、３１００／Ｈ１２／Ｒ２、３１０１／Ｈ１２／Ｒ２、３１０４／Ｈ１２／Ｒ２、１４４５／Ｈ１４／Ｐ３、１４３８／Ｏｎｅ  Ｗａｙ  Ｖｉｓｉｏｎ（以上、Ｉｎｅｔｒｃｏａｔ社製）、ＪＴ５１２９ＰＭ、ＪＴ５７２８Ｐ、ＪＴ５８２２Ｐ、ＪＴ５８２９Ｐ、ＪＴ５８２９Ｒ、ＪＴ５８２９ＰＭ、ＪＴ５８２９ＲＭ、ＪＴ５９２９ＰＭ（以上、Ｍａｃｔａｃ社製）、ＭＰＩ１００５、ＭＰＩ１９００、ＭＰＩ２０００、ＭＰＩ２００１、ＭＰＩ２００２、ＭＰＩ３０００、ＭＰＩ３０２１、ＭＰＩ３５００、ＭＰＩ３５０１（以上、Ａｖｅｒｙ社製）、ＡＭ−１０１Ｇ、ＡＭ−５０１Ｇ（以上、銀一株式会社製）、ＦＲ２（ハンファ・ジャパン株式会社製）、ＡＹ−１５Ｐ、ＡＹ−６０Ｐ、ＡＹ−８０Ｐ、ＤＢＳＰ１３７ＧＧＨ、ＤＢＳＰ１３７ＧＧＬ（以上、株式会社インサイト社製）、ＳＪＴ−Ｖ２００Ｆ、ＳＪＴ−Ｖ４００Ｆ−１（以上、平岡織染株式会社製）、ＳＰＳ−９８、ＳＰＳＭ−９８、ＳＰＳＨ−９８、ＳＶＧＬ−１３７、ＳＶＧＳ−１３７、ＭＤ３−２００、ＭＤ３−３０１Ｍ、ＭＤ５−１００、ＭＤ５−１０１Ｍ、ＭＤ５−１０５（以上、Ｍｅｔａｍａｒｋ社製）、６４０Ｍ、６４１Ｇ、６４１Ｍ、３１０５Ｍ、３１０５ＳＧ、３１６２Ｇ、３１６４Ｇ、３１６４Ｍ、３１６４ＸＧ、３１６４ＸＭ、３１６５Ｇ、３１６５ＳＧ、３１６５Ｍ、３１６９Ｍ、３４５１ＳＧ、３５５１Ｇ、３５５１Ｍ、３６３１、３６４１Ｍ、３６５１Ｇ、３６５１Ｍ、３６５１ＳＧ、３９５１Ｇ、３６４１Ｍ（以上、Ｏｒａｆｏｌ社製）、ＳＶＴＬ−ＨＱ１３０（株式会社ラミーコーポレーション製）、ＳＰ３００  Ｇ���Ｆ、ＳＰＣＬＥＡＲＡＤ  ｖｉｎｙｌ（以上、Ｃａｔａｌｉｎａ社製）、ＲＭ−ＳＪＲ（菱洋商事株式会社製）、Ｈｉ  Ｌｕｃｋｙ、Ｎｅｗ  Ｌｕｃｋｙ  ＰＶＣ（以上、ＬＧ社製）、ＳＩＹ−１１０、ＳＩＹ−３１０、ＳＩＹ−３２０（以上、積水化学工業株式会社製）、ＰＲＩＮＴ  ＭＩ  Ｆｒｏｎｔｌｉｔ、ＰＲＩＮＴ  ＸＬ  Ｌｉｇｈｔ  ｗｅｉｇｈｔ  ｂａｎｎｅｒ（以上、Ｅｎｄｕｔｅｘ社製）、ＲＩＪＥＴ  １００、ＲＩＪＥＴ  １４５、ＲＩＪＥＴ１６５（以上、Ｒｉｔｒａｍａ社製）、ＮＭ−ＳＧ、ＮＭ−ＳＭ（日栄化工株式会社製）、ＬＴＯ３ＧＳ（株式会社ルキオ社製）、イージープリント８０、パフォーマンスプリント８０（以上、ジェットグラフ株式会社製）、ＤＳＥ  ５５０、ＤＳＢ  ５５０、ＤＳＥ  ８００Ｇ、ＤＳＥ  ８０２／１３７、Ｖ２５０ＷＧ、Ｖ３００ＷＧ、Ｖ３５０ＷＧ（以上、Ｈｅｘｉｓ社製）、Ｄｉｇｉｔａｌ  Ｗｈｉｔｅ  ６００５ＰＥ、６０１０ＰＥ（以上、Ｍｕｌｔｉｆｉｘ社製）等が挙げられる。
【実施例】
【００７５】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【００７６】
実施例１
《非水系インクジェットインクの調製》
〔インク１の調製〕
〈顔料分散体１の調製〉
下記のような配合で、顔料分散体１を作製した。下記有機溶剤中に顔料分散剤を溶解し、顔料を混合した後、直径０．５ｍｍのジルコニアビーズを体積率で６０％充填した横型ビーズミル（アシザワ社製  システムゼータミニ）を用いて分散して作製した。
・シアン顔料：ＬＩＯＮＯＬ  ＢＬＵＥ  ＦＧ７４００Ｇ（東洋インキ製造社製）１６部
・顔料分散剤：アジスパーＰＢ−８２２（味の素ファインテテクノ社製）８部
・有機溶剤：ジエチレングリコールジエチルエーテル７６部
〔インク１の調製〕
〈樹脂溶液１の調製〉
下記のような配合で、樹脂溶液１を作製した。下記、有機溶剤と副溶剤を混合した後、定着樹脂を混合溶解して作製した。
・有機溶剤：ジエチレングリコールジエチルエーテル６９．２部
・有機溶剤：エチレングリコールジアセテート１２．０部
・副溶剤：オキセタン化合物ＯＸＴ−２２１（東亞合成社製）４．０部
・副溶剤：γ−ブチロラクトン８．０部
・定着樹脂：ビニル樹脂ＶＹＨＤ（ダウケミカルズ社製）６．８部
〈非水系インクジェットインクの調製〉
前記樹脂溶液１の７５部を攪拌しながら、前記顔料分散体１の２５部を添加、混合し、次いで、０．８μｍのフィルターによりろ過して、インク１を得た。
【００７７】
〔インク２〜３６の調製〕
顔料の種類、定着樹脂の種類、有機溶剤の種類及び添加量を表１に、副溶剤の種類及び添加量、その他溶媒の種類及び添加量を表２に記載のようになるよう変更した以外は、インク１の調製と同様にして、インク２〜３９を調製した。
【００７８】
【表１】
2010053277.tif 000004
【００７９】
【表２】
2010053277.tif 000005
【００８０】
なお、表１、表２に略称で記載されている各添加剤の詳細は以下の通りである。また、表１、表２に記載の含有量の数値は、質量％である。
【００８１】
〔顔料〕
Ｃ顔料：ＬＩＯＮＯＬ  ＢＬＵＥ  ＦＧ７４００Ｇ（東洋インキ製造社製）
Ｋ顔料：カーボンブラック＃４４（三菱化学社製）
Ｍ顔料：Ｃｒｏｍｏｐｈｔａｌ  Ｐｉｎｋ  ＰＴ（チバ・ジャパン（株）社製）
Ｙ顔料：ＹＥＬＬＯＷ  ＰＩＧＭＥＮＴ  Ｅ４ＧＮ（ランクセス社製）
〔定着樹脂〕
ＶＹＨＤ：塩化ビニル−酢酸ビニル系共重合物ＶＹＨＤ（ダウケミカルズ社製）
ＶＭＣＡ：塩化ビニル−酢酸ビニル系共重合物ＶＭＣＡ（ダウケミカルズ社製）
ｓＣ５Ｒ：塩化ビニル−酢酸ビニル系共重合物ソルバインＣ５Ｒ（日信化学社製）
アクリル：パラロイドＢ−６０（ローム＆ハース社製）
〔有機溶剤〕
ＤＥＧＤＥＥ：ジエチレングリコールジエチルエーテル
ＤＥＧＰＭＥ：ジエチレングリコールイソプロピルメチルエーテル
ＤＰＧＤＭＥ：ジプロピレングリコールジメチルエーテル
ＥＧＤＡｃ：エチレングリコールジアセテート
ＰＧＤＡｃ：プロピレングリコールジアセテート
〔副溶剤〕
オキセタン化合物
ＯＸＴ２２１：アロンオキセタンＯＸＴ−２２１（東亞合成社製）
ＯＸＴ１０１：アロンオキセタンＯＸＴ−１０１（東亞合成社製）
ＯＸＴ２１１：アロンオキセタンＯＸＴ−２１１（東亞合成社製）
ＯＸＴ２１２：アロンオキセタンＯＸＴ−２１２（東亞合成社製）
ＯＸＴ２１３：アロンオキセタンＯＸＴ−２１３（東亞合成社製）
非プロトン性有機溶剤
γＢＬ：γ−ブチロラクトン
２ＰＤ：２−ピロリドン
ＳＮ：スルホラン
ＮＭＰ：Ｎ−メチルピロリドン
〔その他溶媒〕
ＥＧＢＥＡｃ：エチレングリコールモノブチルエーテルアセテート
ＴＥＧＤＭＥ：テトラエチレングリコールジメチルエーテル
《非水系インクジェットインクの評価》
上記調製した各インクについて、下記の方法に従って耐臭気性と保存安定性の評価を行った。
【００８２】
〈耐臭気性の評価〉
インク１〜３６を、それぞれ５００ｍｌのポリエチレン瓶に約半分まで入れ、被験者１０人による臭覚評価を行い、ほぼ無臭と判定した場合を５点、非常に不快な臭気と判定した場合を１点として５段階で点数をつけ、下記の基準に従って耐臭気性を評価した。
【００８３】
◎：被験者１０人の平均点は、４．０点以上である
○：被験者１０人の平均点は、３．０点以上、４．０点未満である
△：被験者１０人の平均点は、２．０点以上、３．０点未満である
×：被験者１０人の平均点は２．０点未満である。
【００８４】
〈インク保存安定性の評価〉
インク１〜３６を、それぞれ２００ｍｌのガラス瓶に入れ、密封して７０℃の暗所に３週間保存した。保存前後のそれぞれのインク２００ｍｌを、４７ｍｍφの１．０μメンブランフィルターで減圧濾過し、濾過に要した時間を測定して保存後の濾過時間上昇率を求め、下記の基準に従ってインク保存安定性を評価した。
【００８５】
◎：インク保存前後での濾過時間の上昇率が、１１０％未満
○：インク保存前後での濾過時間の上昇率が、１１０％以上、１３０％未満
△：インク保存前後での濾過時間の上昇率が、１３０％以上、１５０％未満
×：インク保存前後での濾過時間の上昇率が、１５０％以上
《インクの出射性評価》
上記調製した各インクについて、下記の方法に従って出射性の評価を行った。
【００８６】
〈出射性の評価〉
ノズル口径２８μｍ、駆動周波数１５ｋＨｚ、ノズル数５１２、最小液適量１４ｐｌ、ノズル密度１８０ｄｐｉ（なお、ｄｐｉは２．５４ｃｍ当たりのドット数を表す）であるピエゾ型ヘッド、および特開２００２−３６３４６９号公報の図２に記載のストロボ発光方式のインク飛翔観察装置を用いて、吐出周期と発光周期を同期させＣＣＤカメラにより、各インクの飛翔状態をモニターし、２３℃、５５％ＲＨの環境における出射性を、下記基準に従って評価した。
【００８７】
◎：インク液滴は正常に出射されており、出射を３分間停止後に再開しても、曲がり、欠、速度バラつきなどの異常が生じない
○：インク液滴は正常に出射されており、出射を１分間停止後に再開しても異常は生じないが、出射を３分間停止後に再開した時に、曲がり、速度バラつきが生じるノズルがある
△：インク液滴は正常に出射されているが、出射を１分間停止後に再開した時に、曲がり、速度バラつきが生じるノズルがある
×：インク液滴の正常な射出が困難で、曲がりが生じるノズルがあり、出射を１分間停止後に再開した時、多くのノズルで曲がり、速度バラつきが生じ、欠も発生している
〈ヘッド長期耐久性の評価〉
前記インクジェットヘッドを３６個用意し、インク１〜３６をそれぞれのヘッドに充填し、その状態で室温保存した。このインクジェットヘッドを週に１回記録装置に組み込んで前記画像形成を６ヶ月間かけて行った。次いで、６ヶ月経過後に形成した画像を評価することにより、インクジェットヘッドの長期耐久性を判定した。△以上の性能を許容レベルとした。
【００８８】
◎：６ヶ月経過後の画像と初期の画像は同一であり、インクジェットヘッドの劣化は生じていない
○：６ヶ月経過後の画像の一部に濃度のばらつきが見られるが、初期の画像とほぼ同一であり、インクジェットヘッドの劣化はほとんど生じていない
△：６ヶ月経過後の画像にわずかな白スジが発生しており、部分的ではあるがインクジェットヘッドの劣化が見られる
×：６ヶ月経過後の画像は白スジが多発しており、インクジェットヘッドが大きく劣化している
《形成画像の評価》
〔画像の形成〕
ノズル口径２８μｍ、駆動周波数１５ｋＨｚ、ノズル数５１２、最小液適量１４ｐｌ、ノズル密度１８０ｄｐｉであるピエゾ型ヘッドを搭載し、最大記録密度が１４４０×１４４０ｄｐｉであるヒーターを搭載したオンデマンド型インクジェットプリンタに各インクを装填した。次いで、各インクを吐出し、ポリ塩化ビニル製の記録媒体であるＪＴ５９２９ＰＭ（Ｍａｃｔａｃ社製）に１０ｃｍ×１０ｃｍのベタ画像を記録した。なお、印字中は、記録媒体を裏面から加温して、画像記録時の記録媒体の表面温度が４５℃になるようにヒーター温度を設定した。記録媒体の表面温度は、非接触温度計（ＩＴ−５３０Ｎ形（株）堀場製作所社製）を用いて測定した。
【００８９】
〔画像の評価〕
上記方法に従って、インク１〜４３より作製した各画像を、下記の方法に従って評価を行った。いずれも△以上の性能を許容レベルとした。
【００９０】
〈速乾性の評価〉
ポリ塩化ビニルに画像を記録した後、ベタ画像を指で擦り、下記の基準に従って速乾性を評価した。
【００９１】
◎：指で擦っても画像が取れなくなる時間は、画像記録直後から３分未満である
○：指で擦っても画像が取れなくなる時間は、画像記録直後から３分以上、４分未満
△：指で擦っても画像が取れなくなる時間は、画像記録直後から４分以上、５分未満
×：指で擦っても画像が取れなくなる時間が、画像記録直後から５分以上かかる
〈耐擦過性の評価〉
ポリ塩化ビニルに記録した画像表面を乾いた木綿で１ｃｍ２当たり３００ｇの荷重をかけながら擦り、下記基準に従って耐擦過性１を評価した。
【００９２】
◎：６１回以上擦っても画像はほとんど変化しない
○：６０回擦った段階でわずかに傷が残るが画像濃度にはほとんど影響しない
△：３０〜５９回擦る間に、画像濃度が低下する
×：３０回未満擦る間に、画像濃度が低下する。
【００９３】
〈アルコール拭き取り耐性の評価〉
ポリ塩化ビニルに記録した画像を、エタノールと水の２：１の混合溶液を含ませた木綿で擦り、下記基準に従ってアルコール拭き取り耐性を評価した。
【００９４】
◎：４１回以上擦っても画像はほとんど変化しない
○：４０回擦った段階でわずかに傷が残るが画像濃度にはほとんど影響しない
△：２０〜３９回擦る間に、画像濃度が低下する
×：２０回未満擦る間に、画像濃度が低下する。
【００９５】
以上により得られた各結果を、表２に示す。
【００９６】
【表３】
2010053277.tif 000006
【００９７】
表３に記載の結果より明らかなように、本発明で規定する構成からなるインクは、比較例に対し、インクの保存性に優れ、インクの耐臭気性、出射の安定性、画像の耐擦過性、アルコール拭き取り耐性の全ての特性に優れていることが分かる。